【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
ａ）ジ−及び／又はポリ−イソシアネートと
ｂ）２０〜２８０のＯＨ価と１．５〜３の平均官能価を有する少なくとも一種のポリエステルポリオール、
ｃ）場合により、１０〜１５０のＯＨ価と１．５〜８．０の官能価を有するポリエーテルポリオール及び／又は２０〜２８０のＯＨ価と１．５〜３．０の官能価を有するポリエーテルエステルポリオール、並びに
ｄ）場合により、１５０〜１８７０のＯＨ価を有する、低分子量鎖延長剤及び／又は架橋剤
との反応生成物を含んで成るポリウレタンエラストマーであって、
前記反応生成物は、
ｅ）アミン及び／又は有機金属触媒、
ｆ）下記のものを含んで成る帯電防止成分
ｆ１）下記式
【化１】
2006077243.tif 000001
［但し、
Ｒ１、Ｒ２、Ｒ３及びＲ４は、互いに独立して、各々１〜２０の炭素原子を有するアルキル基であって、これらの四つの基の炭素原子の合計の数は７０以下であり、
Ｒ５は、２〜１０の炭素原子を有するアルキル基を示す］
によって示される四級アルキルアンモニウムモノアルキルサルフェートを、ポリウレタンエラストマーの全重量を基準として、約０．５〜約１５重量％、及び
ｆ２）
（ｉ）下記式
【化２】
2006077243.tif 000002
［但し、
Ｘは、１〜２０の炭素原子を有する基又は結合を示し、及び
Ｒ６及びＲ７は、互いに独立して、各々が、１〜２０の炭素原子を有するアルキル基を示す］
によって示される、鎖状で、ＯＨ基を有さないジカルボン酸エステル
（ｉｉ）γ−ブチロラクトン、γ−バレロラクトン、α，γ−，β，γ−及びγγ−ジメチルブチロラクトンから成る群からの少なくとも一種のラクトン及び
（ｉｉｉ）  （ｉ）と（ｉｉ）の混合物
から成る群から選択される少なくとも一種の化合物を、ポリウレタンエラストマーの全重量を基準として、約１．５〜約７．５重量％
ｇ）場合により、発泡剤、並びに
ｈ）場合により、添加剤及び／又は助剤物質
の存在下でのものであるポリウレタンエラストマー。
【請求項２】
請求項１に記載のポリウレタンエラストマーを含んで成る成形物品。
【請求項３】
請求項１に記載のポリウレタンエラストマーから製造されたローラー。
【請求項４】
請求項１に記載のポリウレタンエラストマーから製造されたバネ要素。
【請求項５】
請求項１に記載のポリウレタンエラストマーから製造されたマット又はクッション。
【請求項６】
請求項１に記載のポリウレタンエラストマーから製造された自動車の安全部品。
【請求項７】
請求項１に記載のポリウレタンエラストマーから製造された靴底及び靴の部品。
【手続補正２】
【補正対象書類名】明細書
【補正対象項目名】０００９
【補正方法】変更
【補正の内容】
【０００９】
発明の詳細な説明
本発明は、下記反応によってポリウレタンエラストマーを製造する：
ａ）少なくとも一種のジ−及び／又はポリ−イソシアネートと
ｂ）約２０〜約２８０、好ましくは約２８〜約１５０のＯＨ価と約１．５〜約３、好ましくは約１．８〜約２．４の平均官能価を有する少なくとも一種のポリエステルポリオール、
ｃ）場合により、約１０〜約１５０のＯＨ価と約１．５〜約８．０、好ましくは約１．８〜約６．０の官能価を有する少なくとも一種のポリエーテルポリオール及び／又は約２０〜約２８０のＯＨ価と約１．５〜約３．０、好ましくは約１．８〜約２．４の官能価を有する少なくとも一種のポリエーテルエステルポリオール、並びに
ｄ）場合により、約１５０〜約１８７０のＯＨ価を有する、低分子量鎖延長剤及び／又は架橋剤の少なくとも一種
との反応であって、
前記反応は、
ｅ）少なくとも一種のアミン及び／又は有機金属触媒、
ｆ）下記のものを含んで成る帯電防止成分
ｆ１）下記式（Ｉ）
【化１】
2006077243.tif 000003
［但し、
Ｒ１、Ｒ２、Ｒ３及びＲ４は、互いに独立して、各々Ｃ１〜Ｃ２０のアルキル基であって、これらの四つの基の炭素原子の合計の数は７０以下であり、
Ｒ５は、Ｃ２〜Ｃ１０のアルキル基を示す］
によって示される少なくとも一種の四級アルキルアンモニウムモノアルキルサルフェート、及び
ｆ２）下記の群から選択される少なくとも一種の化合物
（ｉ）下記式（ＩＩ）
【化２】
2006077243.tif 000004
［但し、
Ｘは、１〜２０の炭素原子を有する基又は結合を示し、及び
Ｒ６及びＲ７は、互いに独立して、各々が、Ｃ１〜Ｃ２０のアルキル基を示す］
によって示される、鎖状で、ＯＨ基を有さないジカルボン酸エステルの少なくとも一種、
（ｉｉ）下記群から選択される少なくとも一種のラクトン：γ−ブチロラクトン、γ−バレロラクトン、α，γ−，β，γ−及びγγ−ジメチルブチロラクトン、及び
（ｉｉｉ）  （ｉ）と（ｉｉ）の混合物
ｇ）場合により、少なくとも一種の発泡剤、並びに
ｈ）場合により、少なくとも一種の添加剤及び／又は助剤物質
の存在下に行われる。
【手続補正３】
【補正対象書類名】明細書
【補正対象項目名】００１５
【補正方法】変更
【補正の内容】
【００１５】
本発明に基づく方法に適する出発イソシアネート成分ａ）には、脂肪族、脂環式、芳香脂肪族、芳香族及び複素環式ポリイソシアネート、例えば、W. Siefken in Justus Liebigs Annalen der Chemie, 562, page 75-136 に記載のものが含まれる。適するイソシアネートの例には、式：Ｑ（ＮＣＯ）ｎ
［但し、
ｎ＝２〜４、好ましくは２、及び
Ｑは、２〜１８の炭素原子、好ましくは６〜１０の炭素原子を有する脂肪族炭化水素基；４〜１５の炭素原子、好ましくは５〜１０の炭素原子を有する脂環式炭化水素基；６〜１５の炭素原子、好ましくは６〜１３の炭素原子を有する芳香族炭素水素基；及び８〜１５の炭素原子、好ましくは８〜１３の炭素原子を有する芳香脂肪族炭化水素基を示す］
によって示されるものが含まれる。そのようなイソシアネートの例には、エチレンジイソシアネート、１，４−テトラメチレンジイソシアネート、１，６−ヘキサメチレンジイソシアネート（ＨＤＩ）、１，１２−ドデカンジイソシアネート、シクロブタン−１，３−ジイソシアネート、シクロヘキサン−１，３−及び−１，４−ジイソシアネート及びそれらの異性体のいずれかの所望の混合物；１−イソシアナト−３，３，５−トリメチル−５−イソシアナトメチル−シクロヘキサン、２，４−及び２，６−ヘキサハイドロトルエンジイソシアネート及びそれらの異性体のいずれかの所望の混合物；ヘキサハイドロ−１，３−及び−１，４−フェニレンジイソシアネート；、パーハイドロ−２，４’−及び−４，４’−ジフェニルメタンジイソシアネート；１，３−及び１，４−フェニレンジイソシアネート；１，４−デュレンジイソシアネート（ＤＤＩ）；４，４’−スチルベンジイソシアネート；３，３’−ジメチル−４，４’−ビフェニレンジイソシアネート（ＴＯＤＩ）；２，４−及び２，６−トルエンジイソシアネート（ＴＤＩ）及びそれらの異性体のいずれかの所望の混合物；ジフェニルメタン−２，４’−及び／又は−４，４’−ジイソシアネート（ＭＤＩ）；及びナフチレン−１，５−ジイソシアネート（ＮＤＩ）が含まれる。
【手続補正４】
【補正対象書類名】明細書
【補正対象項目名】００５２
【補正方法】変更
【補正の内容】
【００５２】
そのようなポリウレタンプラスチックは、帯電（又は静電）防止性の履き物、特に単層又は複数層の形態でＥＮ３４４に基づく靴底、及び靴の構成部品、型内で発泡されたクッション、マット、スプリング要素、ローラー、及び自動車を構成する安全部品の製造に特に価値がある。
以下に本発明の主な好ましい態様を記載する。
１．
ａ）ジ−及び／又はポリ−イソシアネートと
ｂ）２０〜２８０のＯＨ価と１．５〜３の平均官能価を有する少なくとも一種のポリエステルポリオール、
ｃ）場合により、１０〜１５０のＯＨ価と１．５〜８．０の官能価を有するポリエーテルポリオール及び／又は２０〜２８０のＯＨ価と１．５〜３．０の官能価を有するポリエーテルエステルポリオール、並びに
ｄ）場合により、１５０〜１８７０のＯＨ価を有する、低分子量鎖延長剤及び／又は架橋剤
との反応生成物を含んで成るポリウレタンエラストマーであって、
前記反応生成物は、
ｅ）アミン及び／又は有機金属触媒、
ｆ）下記のものを含んで成る帯電防止成分
ｆ１）下記式
【化３】
2006077243.tif 000005
［但し、
Ｒ１、Ｒ２、Ｒ３及びＲ４は、互いに独立して、各々１〜２０の炭素原子を有するアルキル基であって、これらの四つの基の炭素原子の合計の数は７０以下であり、
Ｒ５は、２〜１０の炭素原子を有するアルキル基を示す］
によって示される四級アルキルアンモニウムモノアルキルサルフェートを、ポリウレタンエラストマーの全重量を基準として、約０．５〜約１５重量％、及び
ｆ２）
（ｉ）下記式
【化４】
2006077243.tif 000006
［但し、
Ｘは、１〜２０の炭素原子を有する基又は結合を示し、及び
Ｒ６及びＲ７は、互いに独立して、各々が、１〜２０の炭素原子を有するアルキル基を示す］
によって示される、鎖状で、ＯＨ基を有さないジカルボン酸エステル
（ｉｉ）γ−ブチロラクトン、γ−バレロラクトン、α，γ−，β，γ−及びγγ−ジメチルブチロラクトンから成る群からの少なくとも一種のラクトン及び
（ｉｉｉ）  （ｉ）と（ｉｉ）の混合物
から成る群から選択される少なくとも一種の化合物を、ポリウレタンエラストマーの全重量を基準として、約１．５〜約７．５重量％
ｇ）場合により、発泡剤、並びに
ｈ）場合により、添加剤及び／又は助剤物質
の存在下でのものであるポリウレタンエラストマー。
２．
ポリエステルポリオールｂ）は、１．８〜２．４の平均官能価を有する上記１．に記載のポリウレタンエラストマー。
３．
ポリエステルポリオールｂ）は、約２８〜約１５０のＯＨ価を有する上記１．に記載のポリウレタンエラストマー。
４．
ポリエーテルポリオールは、約１．８〜約６の官能価を有する上記１．に記載のポリウレタンエラストマー。
５．
ポリエーテルエステルポリオールｃ）は、約１．８〜約２．４の官能価を有する上記１．に記載のポリウレタンエラストマー。
６．
上記１．に記載のポリウレタンエラストマーを含んで成る成形物品。
７．
上記１．に記載のポリウレタンエラストマーから製造されたローラー。
８．
上記１．に記載のポリウレタンエラストマーから製造されたバネ要素。
９．
上記１．に記載のポリウレタンエラストマーから製造されたマット又はクッション。
１０．
上記１．に記載のポリウレタンエラストマーから製造された自動車の安全部品。
１１．
上記１．に記載のポリウレタンエラストマーから製造された靴底及び靴の部品。